СПОСОБ ПРОИЗВОДСТВА БЕСШОВНЫХ ХОЛОДНОДЕФОРМИРОВАННЫХ ТРУБ РАЗМЕРОМ 426Х14-19 мм ИЗ СТАЛИ МАРКИ 08Х18Н10Т-Ш
METHOD OF PRODUCTION OF SEAMLESS COLD-FORMED PIPES 08H18N10T-SH OF SIZE 426X14-19 MM

Изобретение относится к трубопрокатному производству, а именно к способу производства бесшовных холоднокатаных труб размером 426×14-19 мм для объектов атомной энергетики из стали марки 08Х18Н10Т-Ш.
В трубном производстве известен способ производства товарных и передельных горячедеформированных труб большого и среднего диаметров из коррозионностойких труднодеформируемых марок стали и сплавов на ТПУ с пилигримовыми станами, включающий сверление центрального отверстия диаметром 100±5 мм в слитках-заготовках ЭШП и заготовках, нагрев их до температуры пластичности, первую прошивку слитков-заготовок ЭШП или заготовок диаметром 460-600 мм в стане поперечно-винтовой прокатки с коэффициентом вытяжки μ=1,2-1,4 при скорости вращения рабочих валков 15-25 об/мин, а вторую и последующие при необходимости прошивки - раскатки с подъемом или посадом по диаметру не более 5,0% и μ=1,4-1,75 при скорости вращения валков 20-50 об/мин, с использованием холодного или горячего посада гильз-заготовок в печь, процесс прошивки от захвата слитков-заготовок ЭШП или заготовок до полного нахождения на оправку ведут с уменьшением числа оборотов рабочих валков с 25 до 15, установившийся процесс прошивки при 15-20 об/мин, а на выходе гильзы-заготовки их валков число оборотов увеличивают до 35-40 об/мин, процесс прошивки - раскатки (вторую прошивку) от захвата гильзы-заготовки до полного нахождения на оправку ведут с уменьшением числа оборотов рабочих валков с 50 до 20, установившийся процесс раскатки при 20-25 об/мин, а на выходе гильзы из валков число оборотов увеличивают до 45-50, а прокатку труб на пилигримовом стане ведут с μ=3,0-5,0 (патент РФ №2247612, опубл. 10.03.2005, бюл. №7).
Недостатком данного способа является то, что он направлен на производство товарных механически обработанных труб и не оговаривает припуск под механическую обработку передельных труб для изготовления товарных механически обработанных труб повышенного качества из коррозионностойкой стали 08X18H10T-Ш для объектов атомной энергетики.
a
В трубной промышленности известен способ производства бесшовных горячедеформированных механически обработанных труб размерами 245×19, 351×36, 415×50, 426×40, 426×50 и 436×45 мм из слитков-заготовок ЭШП коррозионностойкой стали 08Х18Н10Т-Ш для объектов атомной энергетики с расточенной внутренней и обточенной наружной поверхностями с шероховатостью не более R10 мкм по ГОСТ 2789 (ТУ 14-158-131-2002 «Трубы горячедеформированные из коррозионностойкой стали повышенного качества»).
a
Недостатком данного способа является то, что он направлен на производство товарных механически обработанных труб с относительно толстыми стенками. При производстве труб данных размеров длиной не менее 4000 мм припуск под механическую обработку (расточку и обточку) должен быть не менее 10 мм на сторону. Таким образом, при механической обработке (расточке и обточке) с шероховатостью не более R10 мкм в стружку на каждом погонном метре уходит от 111,5 до 227,1 кг дорогостоящего металла, т.е. от 35,0 до 55,0% (в зависимости от диаметра и толщины стенки).
1
1
1
В трубной промышленности известен способ производства бесшовных горячеде-формированных механически обработанных труб диаметром 530-550 мм из коррозионно-стойких труднодеформируемых марок стали и сплавов на ТПУ 8-16'' с пилигримовыми станами, включающий отливку слитков ЭШП размером 610×1725±25 мм, механическую обработку - обточку слитков в слитки-заготовки размером 590±5,0×1725±25 мм, сверление в слитках-заготовках центрального отверстия диаметром 100±5,0 мм, расточку слитков-заготовок на размер 590±5,0×вн.220±5,0×1750±25 мм, нагрев слитков-заготовок до температуры пластичности, прошивку в стане поперечно-винтовой прокатки в гильзы-заготовки размером 620×вн.365×1950-2000 мм на оправке диаметром 350 мм с подъемом по диаметру δ=4,0-6,0%, нагрев гильз-заготовок с холодного или горячего посада до температуры пластичности, прошивку-раскатку в стане поперечно-винтовой прокатки в гильзы размером 660×505-515×2950-3100 мм на оправке диаметром 490-500 мм с подъемом по диаметру δ=5,5-6,5%, прокатку гильз на ТПУ 8-16'' с пилигримовыми станами в передельные трубы диаметром 530-550 мм с отношением D/S=13,5-15,0 с припуском по толщине стенки под механическую обработку - расточку и обточку, определение значений толщин снимаемых слоев металла при обточке и расточке из выражений: Δ=D/S*K, Δ=D/S*K, где Δ - толщина снимаемого слоя металла при обточке горячекатаных труб по наружной поверхности, мм; Δ - толщина снимаемого слоя металла при расточке горячекатаных труб по внутренней поверхности, мм; D - наружный диаметр горячекатаных труб, мм; S - толщина стенки горячекатаных труб, мм; K=0,5-0,7 - коэффициент для определения толщины снимаемого слоя металла при обточке труб, большие значения которого относятся к трубам с более толстыми стенками; K=0,4-0,5 - коэффициент для определения толщины снимаемого слоя металла при расточке труб, большие значения которого относятся к трубам с более толстыми стенками (патент РФ №2387501, 27.07.2010, бюл. №12).
Недостатком данного способа является то, что он решает общие вопросы производства передельных бесшовных горячедеформированных труб из коррозионностойких труднодеформируемых марок стали и сплавов с отношением D/S=13,5-15,0 для последующей механической обработки - расточки и обточки их в товарные трубы диаметром 530-550 мм с толщиной стенки более 20 мм, длиной не более 4700 мм и не решает технологические вопросы производства передельных и механически обработанных труб размером 426×14-19 мм из стали марки 08Х18Н10Т-Ш повышенной точности по диаметру и стенке для объектов атомной энергетики.
в.n.
в.с.
н.п.
1
н.с.
в.п.
в.с.
н.n.
н.с
1
a
В трубной промышленности известен также способ производства труб повышенного качества из коррозионностойкой марки 08Х18Н10Т-Ш для объектов атомной энергетики, включающий отливку слитков электрошлаковым переплавом, обточку слитков в слитки-заготовки, сверление в слитках-заготовках центрального отверстия диаметром 100±5 мм, нагрев слитков-заготовок до температуры пластичности, прошивку слитков-заготовок в стане поперечно-винтовой прокатки в гильзы, прокатку гильз на ТПУ с пилигримовыми станами в передельные горячекатаные трубы, отрезку технологических отходов - пилигримовых головок и затравочных концов пилой горячей резки, правку труб, термическую обработку - аустенизацию, механическую обработку передельных горячекатаных труб - расточку и обточку, на станках со следящей системой, в передельные трубы-заготовки со съемом металла, величину которого определяют из выражений: ΔS=KΔS, ΔS=KΔS, где ΔS - величина снимаемого слоя металла при расточке под технологический перекат, мм; ΔS - величина снимаемого слоя металла при расточке на готовый размер, мм; K=(0,5-0,6) - коэффициент снижения величины снимаемого слоя металла при расточке, большие значения которого относятся к трубам больших диаметров; ΔS - величина снимаемого слоя металла при обточке под технологический перекат, мм; ΔS. - величина снимаемого слоя металла при обточке на готовый размер, мм; K=(0,4-0,5) - коэффициент снижения величины снимаемого слоя металла при обточке, большие значения которого относятся к трубам больших диаметров, удаление не выведенных дефектов на передельных трубах-заготовках абразивной зачисткой или шлифовкой, перекатку передельных труб-заготовок на станах ХПТ в товарные трубы с шероховатостью наружной и внутренней плоскостей не более R2,5 мкм (патент РФ №2401169, кл. В21В 21/00, 10.10.2010, бюл. №28).
Недостатком данного способа является то, что он направлен на производство горячекатаных передельных труб под каждый размер товарных механически обработанных и холоднокатаных труб, что, в свою очередь, приводит к увеличению количества технологического инструмента при прокатке передельных горячекатаных труб на ТПУ с пилигримовыми станами (оправок станов поперечно-винтовой прокатки, валков и дорнов пилигримовых станов). Прокатка передельных горячекатаных труб под каждый размер товарных механически обработанных и холоднокатаных труб приводит к дополнительным перевалкам на ТПУ с пилигримовыми станами и снижению ее производительности.
1
2
1
3
1
2
1
3
вн.
д
д
Наиболее близким техническим решением (прототипом) является способ производства бесшовных горячедеформированных длинномерных труб диаметром 500 мм и более на трубопрокатных установках с пилигримовыми станами для паровых котлов, паропроводов и коллекторов установок с высокими и сверхкритическими параметрами пара (патент RU №2322315, кл. В21В 19/04, 27.11.2007), включающий отливку полых слитков электрошлаковым переплавом с отношением диаметра к толщине стенки D/S=K, H=KD и H=KD, где D=680 - наружный диаметр полого слитка электрошлакового переплава, мм; S - толщина стенки полого слитка электрошлакового переплава, мм; K=(4,8-9,2) - коэффициент, большие значения которого принимают для полых слитков с меньшей толщиной стенки; Н=(3000-3500) - высота полого слитка электрошлакового переплава для прокатки труб с отношением D/S≤20, мм; K=(4,4-5,2) - значения коэффициентов для прокатки труб с отношением D/S≤20; Н=(2000-2100) - высота полого слитка электрошлакового переплава для прокатки труб с отношением D/S≤20, мм; K(2,9-3,1) - значения коэффициентов для прокатки труб с отношением D/S≥20, мм, полые слитки электрошлакового переплава для прокатки котельных труб с отношением D/S≥20, отливают с внутренним диаметром D=D±5,0, где D - диаметр дорна, мм, слитки электрошлакового переплава для прокатки котельных труб обтачивают и растачивают в полые слитки-заготовки со съемом металла толщиной 8±2,0 мм для удаления сварочного шлака и дефектов литейного происхождения, полые слитки-заготовки электрошлакового переплава нагревают до температуры пластичности и прокатывают на пилигримовом стане в трубы с отношением D/S≥20 с допуском по диаметру ±1,0% и толщине стенки +15,0/-10,0%, полые слитки электрошлакового переплава для прокатки котельных труб с отношением D/S≤20 отливают с внутренним диаметром 300±10 мм, которые обтачивают и растачивают в полые слитки-заготовки со съемом металла толщиной 8±2,0 мм для удаления сварочного шлака и дефектов литейного происхождения, полые слитки-заготовки электрошлакового переплава нагревают до температуры пластичности, прошивают - раскатывают в стане поперечно-винтовой прокатки в гильзы на оправке диаметром больше диаметра дорна на 15-20 мм и прокатывают на пилигримовом стане в трубы с отношением D/S≤20 с допуском по диаметру ±1,0% и толщине стенки +15,0/-10,0%.
Одним из основных недостатков данного способа является то, что он направлен на производство котельных труб диаметром до 550 мм и не решает технологические вопросы производства товарных труб размером 426×14-19 мм из стали марки 08Х18Н10Т-Ш для объектов атомной энергетики.
Задачей предложенного способа является освоение производства бесшовных холоднодеформированных труб диаметром 426 мм и толщиной стенки от 14 до 19 мм для объектов атомной энергетики из стали марки 08Х18Н10Т-Ш из передельных труб-заготовок размером 474×19×4200-4350 и 474×22×4200-4350 мм, полученных механической обработкой - расточкой и обточкой передельных горячекатаных труб размером 490×38×8400-8700 мм, прокатанных на ТПУ 8-16'' с пилигримовыми станами из полых слитков-заготовок ЭШП размером 650×вн.450×3200±50 мм, снижение расходного коэффициента металла при переделе полый слиток-заготовка ЭШП - товарная холоднокатаная труба из коррозионностойкой стали марки 08Х18Н10Т-Ш по ТУ 14-3Р-197-2001 для объектов атомной энергетики, использование для их производства полых слитков-заготовок ЭШП размером 650×вн.450×3200±50 мм и повышение производительности ТПУ 8-16'' при прокатке передельных труб.
п.вып.
Технический результат достигается тем, что в известном способе производства бесшовных холоднодеформированных труб размером 426×14-19 мм из стали марки 08Х18Н10Т-Ш для объектов атомной энергетики, включающем отливку полых слитков электрошлаковым переплавом размером 670×вн.430×3200±50 мм, расточку и обточку их в полые слитки-заготовки размером 650×вн.450×3200±50 мм, нагрев слитков-заготовок в методической печи до температуры 1250-1260°С, выдачу слитков-заготовок из печи на слитковую тележку, продувку их сжатым воздухом, смазку слитков-заготовок внутри с двух концов смесью графита с поваренной солью в соотношении 50/50 массой 2000-2500 г, прокатку их на пилигримовом стане в калибре 498 мм, врезанном в валки с диаметром бочки 1150 мм, с углом поперечного выпуска на полирующем участке α=24-26°, с подачей полых слитков-заготовок в очаг деформации m=20-24 мм, в передельные трубы размером 490×38×8400-8700 мм с обжатием по диаметру 24,62%, отрезку технологических отходов - затравочных концов и пилигримовых головок пилой горячей резки, правку в шестивалковой правильной машине с использованием температуры прокатного нагрева за 2-3 прохода до кривизны не более 6,0 мм на длину передельной трубы, аустенизацию, порезку труб на две трубы равной длины, механическую обработку - расточку и обточку в передельные трубы-заготовки размерами: 474×19×4200-4350 и 474×22×4200-4350 мм, прокатку механически обработанных труб-заготовок на стане ХПТ в товарные трубы по маршрутам: 474×19×4200-4350-426×14×5950-6200, 474×19×4200-4350-426×15×5500-5750 и 474×19×4200-4350-426×16×5200-5400 мм с коэффициентами вытяжки μ соответственно 1,50, 1,40 и 1,32; 474×22×4200-4350-426×17×5650-5850, 474×22×4200-4350-426×18×5300-5500 и 474×22×4200-4350-426×19×5100-5250 мм с коэффициентами вытяжки μ соответственно 1,43, 1,35 и 1,29 и термическую обработку холоднокатаных труб, передельные горячекатаные трубы размером 490×38×8400-8700 мм производят на пилигримовом стане на конусных дорнах диаметром 416/422 мм с коэффициентами вытяжки μ=3,14, а механическую обработку передельных горячекатаных труб размером 490×38×4200-4350 мм производят сначала на размер 474×22 мм, а затем на размер 474×19 мм.
При этом смысловое значение признака, характеризующего диаметр конусных дорнов 416/422 мм, следует понимать как первый из указанных значений диаметра относится к переднему участку дорна, а второй - к его заднему участку.
п.вып.
Сопоставительный анализ заявляемого решения с прототипом показывает, что заявляемый способ производства бесшовных холоднодеформированных труб размером 426×14-19 мм из стали марки 08Х18Н10Т-Ш для объектов атомной энергетики отличается от известного тем, что производят отливку полых слитков электрошлаковым переплавом размером 670×вн.430×3200±50 мм, расточку и обточку их в полые слитки-заготовки размером 650×вн.450×3200±50 мм, нагрев слитков-заготовок в методической печи до температуры 1250-1260°С, выдачу слитков-заготовок из печи на слитковую тележку, продувку их сжатым воздухом, смазку слитков-заготовок внутри с двух концов смесью графита с поваренной солью в соотношении 50/50 массой 2000-2500 г, прокатку их на пилигримовом стане в калибре 498 мм, врезанном в валки с диаметром бочки 1150 мм, с углом поперечного выпуска на полирующем участке α=24-26°, с подачей полых слитков-заготовок в очаг деформации m=20-24 мм, в передельные трубы размером 490×38×8400-8700 мм с обжатием по диаметру 24,62%, отрезку технологических отходов - затравочных концов и пилигримовых головок пилой горячей резки, правку в шестивалковой правильной машине с использованием температуры прокатного нагрева за 2-3 прохода до кривизны не более 6,0 мм на длину передельной трубы, аустенизацию, порезку труб на две трубы равной длины, механическую обработку - расточку и обточку в передельные трубы-заготовки размерами: 474×19×4200-4350 и 474×22×4200-4350 мм, прокатку механически обработанных труб-заготовок на стане ХПТ в товарные трубы по маршрутам: 474×19×4200-4350-426×14×5950-6200, 474×19×4200-4350-426×15×5500-5750 и 474×19×4200-4350-426×16×5200-5400 мм с коэффициентами вытяжки μ соответственно 1,50, 1,40 и 1,32; 474×22×4200-4350-426×17×5650-5850, 474×22×4200-4350-426×18×5300-5500 и 474×22×4200-4350-426×19×5100-5250 мм с коэффициентами вытяжки μ соответственно 1,43, 1,35 и 1,29 и термическую обработку холоднокатаных труб, передельные горячекатаные трубы размером 490×38×8400-8700 мм производят на пилигримовом стане на конусных дорнах диаметром 416/422 мм с коэффициентами вытяжки μ=3,14, механическую обработку передельных горячекатаных труб размером 490×38×4200-4350 мм производят сначала на размер 474×22 мм, а затем на размер 474×19 мм. Таким образом, эти отличия позволяют сделать вывод о соответствии критерию «изобретательский уровень».
Способ производства бесшовных холоднодеформированных труб размером 426×16 мм из стали марки 08Х18Н10Т-Ш для объектов атомной энергетики осуществлен на трубопрокатной установке с пилигримовыми станами 8-16'' при прокатке передельных труб размером 490×38×8550 мм из полых слитков-заготовок ЭШП размером 650×вн.450×3200 мм с последующей расточкой и обточкой их в трубы-заготовки размером 474×19×4275 мм и перекаткой их на стане ХПТ 450 в товарные трубы по маршруту: 474×19×4275-426×16×5300 мм с коэффициентом вытяжки μ=1,32 (предлагаемая технология). По существующей технологии слитки-заготовки ЭШП размером 600×100×1750 мм нагревались до температуры пластичности и прошивались в стане поперечно-винтовой прокатки на оправке диаметром 275 мм с μ=1,19 и подъемом по диаметру δ=1,67 в гильзы-заготовки размером 610×вн.290×2080 мм, которые с холодного посада нагревались до температуры пластичности и прошивались - раскатывались в стане поперечно-винтовой прокатки на оправке диаметром 390 мм с μ=1,20 и подъемом по диаметру δ=1,64% в гильзы размером 620×вн.405×2500 мм. Гильзы прокатывались на ТПУ 8-16'' с пилигримовыми станами в калибре 464 мм в передельные трубы размером 448×38×8000 мм с коэффициентом вытяжки μ=3,73 и обжатием по диаметру Δ=27,74%. Передельные трубы разрезались на два крата равной длины, растачивались и обтачивались в товарные трубы размером 426×16×4000 мм. Данные по производству товарных труб размером 426×16 мм из полых слитков-заготовок ЭШП размером 650×вн.450×3200 мм стали марки 08Х18Н10Т-Ш (предлагаемая технология) и из слитков-заготовок ЭШП размером 600×100×1750 мм (существующая технология) приведены в таблице 1.
Данные по производству товарных труб размером 426×16 мм из полых слитков-заготовок ЭШП размером 650×вн.450×3200 мм стали марки 08Х18Н10Т (предлагаемая технология) и из слитков-заготовок ЭШП размером 600×100×1750 мм (существующая технология)
Из таблицы видно, что по существующей технологии в производство были заданы 3 слитка-заготовки ЭШП размером 600×100×1750 мм общей массой 11330 кг. Слитки-заготовки были нагреты в методической печи до температуры 1250-1260°С, прошиты в стане поперечно-винтовой прокатки на оправке диаметром 275 мм с μ=1,19 и подъемом по диаметру δ=1,67 в гильзы-заготовки размером 610×вн.290×2080 мм, которые с холодного посада были нагреты до температуры 1250-1260°С и прошиты - раскатаны в стане поперечно-винтовой прокатки на оправке диаметром 390 мм с μ=1,20 и подъемом по диаметру δ=1,64% в гильзы размером 620×вн.405×2500 мм. Гильзы прокатаны на ТПУ 8-16'' с пилигримовыми станами в калибре 464 мм на дорнах диаметром 371/377 мм с μ=3,73 и обжатием по диаметру Δ=27,74% в передельные трубы размером 448×38×8000 мм. Передельные трубы были выправлены на шестивалковой правильной машине и термообработаны. Так как на существующем оборудовании ОАО «ЧТПЗ» можно растачивать и обтачивать трубы длиной не более 6000 мм, то передельные трубы были порезаны на две трубы равной длины, расточены и обточены в товарные трубы размером 426×16×4000 мм. Принято в соответствии с ТУ 14-3Р-197-2001 шесть труб размером 426×16×4000 мм общей массой 3881 кг. Расходный коэффициент металла по трубам данной партии составил 2,919.
п.вып.
1
По предлагаемой технологии в производство были заданы 3 полых слитка-заготовки ЭШП размером 650×вн.450×3200 мм общей массой 13015 кг, которые были нагреты в методической печи до температуры 1250-1260°С. После выдачи слитков-заготовок из печи на слитковую тележку они были продуты сжатым воздухом, а затем в слитки-заготовки для смазки с двух концов подавалась смесь графита с поваренной солью в соотношении 50/50 массой 2000-2500 г. Слитки-заготови краном подавались на входную сторону пилигимового стана и прокатывались на пилигримовом стане в калибре 498 мм с углом поперечного выпуска на полирующем участке α=24-26°, врезанным в валки с диаметром бочки 1150 мм, в передельные трубы размером 490×38×8550 мм на конусных дорнах диаметром 416/422 мм с коэффициентом вытяжки μ=3,14, обжатием по диаметру 24,62% и с подачей полых слитков-заготовок в очаг деформации m=20-24 мм. Отрезку технологических отходов - затравочных концов и пилигримовых головок производили пилой горячей резки. Правку передельных труб производили в шестивалковой правильной машине с использованием температуры прокатного нагрева за 2-3 прохода до кривизны не более 6,0 мм на длину передельной трубы (кривизна труб определялась визуально). После охлаждения кривизна труб составила от 4,0 до 5,0 мм. После термической обработки трубы были порезаны на две трубы равной длины. Механическую обработку - расточку и обточку производили на размер 474×19×4275 мм. Передельные механически обработанные трубы размером 474×19×4275 мм были переданы для прокатки на стане ХПТ 450 в товарные трубы размером 426×16×5300 мм с коэффициентом вытяжки μ=1,32. Принято в соответствии с ТУ 14-3Р-197-2001 шесть труб размером 426×16×4275 мм (31,8 метра) общей массой 5,142 т. Расходный коэффициент металла по трубам данной партии составил 2,531. Таким образом, при производстве труб размером 426×16 мм по предлагаемой технологии (способу) получено снижение расхода дорогостоящего металла на каждой тонне труб на 388 кг, увеличение длины в 1,3 раза и снижение шероховатости наружной и внутренней поверхностей труб.
Использование предлагаемого способа производства бесшовных холоднокатаных труб диаметром 426 мм и толщиной стенки от 14 до 19 мм для объектов атомной энергетики из стали марки 08Х18Н10Т-Ш позволит снизить расход дорогостоящего металла, снизить шероховатость наружной и внутренней поверхностей, повысить производительность ТПУ 8-16'', увеличить длину труб, а следовательно, снизить их стоимость.